腐食性媒体を通じる配管の検査において、内面に被覆層を有する配管の外表面側から赤外線サーモグラフィーにて配管内面の温度分布を感知することにより、剥離箇所を特定することを特徴とする配管内部被覆層の剥離箇所検出方法。腐食性媒体が30~48重量の苛性ソーダ水溶液であり、被覆層がゴムライニングであることを特徴とする請求項1に記載の配管内部被覆層の剥離箇所検出方法。本発明の目的は、内面がゴムライニングやグラスライニング等により被覆された配管をそのままの状態運転状態で検査し、被覆層の剥離箇所を検出する方法を提供することにある。すなわち、本発明は、腐食性媒体を通じる配管の検査において、内面に被覆層を有する配管の外表面側から赤外線サーモグラフィーにて配管内面の温度分布を感知することにより、剥離箇所を特定することを特徴とする配管内部被覆層の剥離箇所検出方法。特に、腐食性媒体が30~48重量の苛性ソーダ水溶液であり、被覆層がゴムライニングであることを特徴とする配管内部被覆層の剥離箇所検出方法に関するものである。本発明によれば、例えばゴムライニングが施された配管内面において、ゴムライニングが剥離した箇所は、配管内を流れる媒体により、局所加熱を受けるため、剥離箇所の感知が容易に行われる。ゴムライニングが施されている配管内面は、ゴムライニングの温度伝達性が悪いために、媒体の温度が配管表面に届く前に冷却され、温度の上昇が少ないのに対し、ゴムライニングが剥離した箇所は、媒体が直接配管と接触するために、媒体の温度が直接配管に伝達され、媒体の温度が低下することなく配管表面の温度を上昇させ、配管外表面を外側から赤外線サーモグラフィーで観察すると、温度差による色の変化を感知でき、配管内におけるゴムライニング等の被覆層の剥離箇所が容易に検知できる。以上説明したように、本発明によれば、ゴムライニング等の被覆が施された配管において、配管内部に媒体が流れる運転状態において、配管外側面の温度を外側から赤外線サーモグラフィーで測定することにより、温度差による色の変化を感知でき、配管内部における被覆層の剥離箇所を容易に検知することができる。このため、簡単な作業で、広範囲を短時間で検査でき、配管内部のゴムライニング等の被覆層が剥離した箇所を容易に精度よく検出することができ、高温である30重量以上の苛性ソーダ水溶液のような腐食性媒体が直接的に配管内部に接触して腐食することを防止することが可能となる。本発明の一実施例を図1~図5により説明する。図1は食塩電解槽の陰極室から生成した温度88°C、32重量濃度の苛性ソーダ水溶液を取り出す配管の横断面を示す図であり、1の配管の材質はSGP配管用炭素鋼鋼管であり、内径254.2mm、厚さ6.6mmの配管を使用し、配管内は2のゴムライニング天然硬質ゴムが施されている。赤外線サーモグラフィー装置株式会社チノー製、形式:携帯用小形熱画像カメラサーモビジョン型式:CPA-2200で、配管の温度を測定する。図2は、上記配管の全体を示す図であり、イオン交換膜法電解槽の陰極室3から取り出された32重量濃度の苛性ソーダ水溶液は、その配管内を通って、苛性ソーダ貯蔵タンク25へ送られる。その配管の各所4~24において、配管の上面及び下面から赤外線サーモグラフィー装置で温度を測定した。各所の温度を測定したところ、配管の下面からの温度測定結果は、8~14の箇所で示される矩形部を除いて、56~63°Cの温度範囲であり、特に温度分布がなかったのに対し、配管の上面からの温度測定結果は、上記矩形部を除いて、51~60°Cの温度範囲であるが、ある特定の場所17は温度が高くなり、特に局所的に71°Cと非常に高い温度を示した。高い温度の箇所が存在しない場所を赤外線サーモグラフィー装置により温度を測定した際の色の分布を図3に示す。その図によると、上部は低い温度の緑色となり、温度の高い下部は黄緑色となった。一方、71°Cと高い温度が測定された箇所を赤外線サーモグラフィー装置により温度を測定した際の色の分布を図4に示す。その図によると、低い温度の緑色と高い温度の黄緑色の他に、更に高い温度の赤色の箇所26が横160mm×縦90mmの範囲で出現した。その場所の配管を実際に切り取って、配管内部の残存厚みを超音波探傷法で測定したところ、図5に示されるように、図4の高温箇所に対応する箇所27において、配管内部のゴムライニングが剥離しており、高温である32重量濃度の苛性ソーダ水溶液が配管の内面に直接接触して配管が減肉し、5.5mm以下の厚みの箇所28が長さ360mm、幅35mmの範囲で存在し、最も薄い箇所では4.2mmの厚みしかなかった。以上のことから、配管の外表面から赤外線サーモグラフィー装置を用いて温度を測定すれば、温度分布を容易に検知することが可能であり、その箇所の配管の内部では、ゴムライニングが剥離して、高温である32重量濃度の苛性ソーダ水溶液のような腐食性媒体が直接的に配管内部に接触して腐食させるという現象が起きていることを前もって検知して防止することが、可能となることが明らかとなった。